(57)【要約】【課題】冷間鍛造後に歯面の切削加工による多大な修正を必要とせず、かつ、過大な加工荷重を回避でき、しかも、冷間鍛造後に単純な加工作業により高精度でバラツキの小さい部品を大量生産することを可能とする。【解決手段】ダイの円筒状の内周面の中で、加工対象部材を第１押圧手段と第２押圧手段によって冷間鍛造して、冷間鍛造部品に歯形を形成する方法において、ダイの円筒状の内周面と第１押圧手段および第２押圧手段の外周面との間に全周にわたって突き出し用隙間が設定され、冷間鍛造の際に加工対象部材の外周端縁部が全周にわたってダイの円筒状の内周面に沿って突き出し用隙間の中に突き出されるが、閉塞鍛造にせず、閉塞鍛造のときに生じる過大な加工荷重の発生を回避するために、バリ又は余肉の突き出し方向に突き出し用隙間が残るように、歯面に影響することなく、冷間鍛造部品の外周端縁部に全周にわたって軸方向に突き出る形にバリ又は余肉が形成される。【選択図】  図１
2012011467.tif 000002
【特許請求の範囲】
【請求項１】
ダイの円筒状の内周面の中で、加工対象部材を第１押圧手段と第２押圧手段によって冷間鍛造して、冷間鍛造部品に歯形を形成する方法において、ダイの円筒状の内周面と第１押圧手段および第２押圧手段の外周面との間に、全周にわたって、突き出し用隙間が設定され、冷間鍛造の際に、加工対象部材の外周端縁部が、全周にわたって、ダイの円筒状の内周面に沿って突き出し用隙間の中に突き出されるが、閉塞鍛造にせず、閉塞鍛造のときに生じる過大な加工荷重の発生を回避するために、バリ又は余肉の突き出し方向に突き出し用隙間が残るように、歯面に影響することなく、冷間鍛造部品の外周端縁部に全周にわたって軸方向に突き出る形にバリ又は余肉が形成されることを特徴とする、冷間鍛造による歯形の形成方法。
【発明の詳細な説明】
【技術分野】
【０００１】
本発明は、冷間鍛造による歯形の形成方法に関する。
【背景技術】
【０００２】
自動車のエンジンに使用されているポンプローターの歯車の生産量は、近年、大幅に増加している。
【０００３】
これらの部品は、鍛造素形品から切削や研磨をして仕上げるか、あるいは粉末焼結成形により製造している。
【０００４】
最近、日本国内においては、材料の価格上昇が顕著であり、それが部品の製造コストのアップの大きな原因になっている。コストアップを抑制するために、材料の有効利用を図る製造技術が求められている。
【０００５】
特許文献１に示されているように、歯車を冷間鍛造の張り出し加工によって製造する方法は公知である。
【０００６】
張り出し加工は、周知のとおり、歯形の横断面を全体的に張り出す加工であるが、とくに歯先部に、だれや欠肉が生じやすい。そのため、材料をダイの歯先部を含めて歯形全体に充満させることが重要である。
【先行技術文献】
【特許文献】
【０００７】
【特許文献１】特許第２９１３５２２号公報
【発明の概要】
【発明が解決しようとする課題】
【０００８】
自動車のエンジンに使用されているポンプローターの歯車を冷間鍛造によって製造する場合、だれや欠肉が歯面に生じやすい。そのため、従来は、冷間鍛造後に、歯面の切削加工による多大な修正が必要であった。
【０００９】
そのような多大な修正を回避するために、だれや欠肉が歯面に生じないように、過大な荷重をパンチにかけて、ダイ内に材料を充満させると、加工対象部材（ブランク部材）の両端面が互いにパンチ等で軸方向に押圧された瞬間に、加工圧が急激に増大する。とくに、閉塞鍛造の場合、材料がダイの内部全体に充満したとき、極めて過大な荷重が生じる。
【００１０】
本発明の目的は、冷間鍛造後に歯面の切削加工による多大な修正を必要とせず、かつ、過大な加工荷重を回避でき、しかも、単純な加工作業により高精度でバラツキの小さい部品を大量生産することが可能な冷間鍛造による歯形の形成方法を提供することである。
【課題を解決するための手段】
【００１１】
本発明の解決手段を例示すると、次のとおりである。
【００１２】
ダイの円筒状の内周面の中で、加工対象部材を第１押圧手段と第２押圧手段によって冷間鍛造して、冷間鍛造部品に歯形を形成する方法において、ダイの円筒状の内周面と第１押圧手段および第２押圧手段の外周面との間に、全周にわたって、突き出し用隙間が設定され、冷間鍛造の際に、加工対象部材の外周端縁部が、全周にわたって、ダイの円筒状の内周面に沿って突き出し用隙間の中に突き出されるが、閉塞鍛造にせず、閉塞鍛造のときに生じる過大な加工荷重の発生を回避するために、バリ又は余肉の突き出し方向に突き出し用隙間が残るように、歯面に影響することなく、冷間鍛造部品の外周端縁部に全周にわたって軸方向に突き出る形にバリ又は余肉が形成されることを特徴とする、冷間鍛造による歯形の形成方法。
【発明の効果】
【００１３】
本発明の方法によれば、歯形を冷間鍛造で形成する際に、突き出し用隙間を設けるため、だれや欠肉の修正の場合に比較して、冷間鍛造後に歯形付き冷間鍛造部品の切削加工による多大な修正を必要としない。
【００１４】
本発明の方法によれば、閉塞鍛造のときに避けがたかった過大な加工荷重の発生を回避できる。
【００１５】
しかも、本発明の方法によれば、冷間鍛造後に単純な加工作業によりバリや余肉を簡単に除去できるので、高精度でバラツキの小さい冷間鍛造部品を大量生産することができる。
【００１６】
さらに、精密な歯形が必要な部品を冷間鍛造加工により大量生産することが容易である。
【００１７】
本発明方法に用いるダイと押圧手段（例えばノックアウトやパンチ）は、閉塞鍛造のものを少し改造するだけで、つまり、突き出し用隙間を設けるように改造するだけで、ごく簡単に形成できる。
【００１８】
また、本発明の方法によれば、余肉やバリを形成して、被加工物（歯形付き冷間鍛造部品）の角や隅にだれや欠肉が発生することを確実に回避できるので、だれや欠肉について、冷間鍛造後に全品検査をすることが不要となる。
【００１９】
冷間鍛造により形成される歯車の内外の周端縁部は歯面に影響することなく、容易に除去可能な部分であり、そこに余肉又はバリが形成される。歯車の用途によっては、余肉やバリを除去せず、残しておいてもよい。
【図面の簡単な説明】
【００２０】
【図１】本発明の実施例１による冷間鍛造部品の製造方法を示す。
【図２】図１に記載の方法で製造された冷間鍛造部を示す。
【図３】本発明の別の実施例２による冷間鍛造部品の製造方法を示す。
【図４】図３に記載の方法で製造された冷間鍛造部品を示す。
【図５】本発明の更に別の実施例３による冷間鍛造部品の製造方法を示す。
【図６】図５に記載の方法で製造された冷間鍛造部品を示す。
【図７】本発明の更に別の実施例４による冷間鍛造部品の製造方法を示す。
【図８】図７に記載の方法で製造された冷間鍛造部品を示す。
【図９】本発明の更に別の実施例５による冷間鍛造部品の製造方法を示す。
【図１０】本発明の更に別の実施例６による冷間鍛造部品の製造方法を示す。
【図１１】図１０の実施例６の次の工程を示す。
【図１２】図１０の実施例６の更に次の工程を示す。
【図１３】図１０に示された実施例６について図１０〜１２の図示内容をまとめ、かつ、ファイバーフローを加えて示す。
【図１４】本発明の更に別の実施例７による冷間鍛造部品の製造方法を示す。
【発明を実施するための形態】
【００２１】
本発明の方法は、ダイ（型）の内周面の中で、円板状、円柱状、円筒状、リング状、スリーブ状その他の単純な形状や複雑な形状を有する加工対象部材（冷間鍛造をした部材と、そうでない部材がある）をパンチ等によって冷間鍛造して、歯車等の冷間鍛造部品を製造する方法である。
【００２２】
本発明の方法においては、ダイの内周面とパンチ等の外周面との間に、全周にわたって、突き出し用隙間が設定される。そして、冷間鍛造の際に、加工対象部材の外周端縁部および内周端縁部の少なくとも一方が、全周にわたって、ダイの内周面に沿って突き出し用隙間の中に突き出されて、冷間鍛造部品の外周端縁部や内周端縁部の全周にバリ又は余肉が形成される。
【００２３】
本発明の１つの態様においては、第１押圧手段と第２押圧手段として、それぞれロッド状のパンチとロッド状のノックアウトを使用して、ダイの内周面とパンチおよびノックアウトの外周面との間に、全周にわたって、突き出し用隙間が設定される。そして、冷間鍛造の際に、加工対象部材の外周端縁部が、全周にわたって、ダイの内周面に沿って突き出し用隙間の中に突き出されて、加工対象部材から形成された冷間鍛造部品の外周端縁部の全周にバリ又は余肉が形成される。
【００２４】
また、本発明の別の態様においては、第１押圧手段と第２押圧手段として、それぞれスリーブ状のパンチと、スリーブ状のノックアウトとを使用し、さらに第３押圧手段としてピンを使用する。そして、スリーブ状のパンチの内周面の中とスリーブ状のノックアウトの内周面の中にピンが挿入され、ダイの内周面とパンチおよびノックアウトの外周面との間に、全周にわたって、突き出し用隙間が設定され、かつ、ピンの外周面とパンチおよびノックアウトの内周面との間に、全周にわたって、突き出し用隙間が設定される。冷間鍛造の際に、加工対象部材の外周端縁分及び内周端縁部が、全周にわたって、ダイの内周面及びピンの外周面に沿って突き出し用隙間の中に突き出されて、加工対象部材から形成された冷間鍛造部品の外周端縁部及び内周端縁部の全周にバリ又は余肉が形成される。
【００２５】
本発明において、サイジング加工は、冷間鍛造や他の加工の最後に仕上げのために必要に応じて実施するものである。
【００２６】
冷間鍛造や他の加工の最後に仕上げのために冷間鍛造でサイジング加工をする場合、好ましくは、サイジング加工の前は、加工対象部材の外周端縁部の全周にバリ又は余肉が形成されておらず、サイジング加工によって、加工対象部材の外周端縁が、全周にわたって、ダイの内周面に沿って突き出し用隙間の中に突き出されて、加工対象部材から形成された冷間鍛造部品の外周端縁部の全周にバリ又は余肉が形成されることが好ましい。
【００２７】
また、ピンを使用する態様においても、冷間鍛造又は他の加工の最後に仕上げのために冷間鍛造でサイジング加工をする前は、加工対象部材の内外の外周端縁部の全周にバリ又は余肉が形成されておらず、サイジング加工によって、加工対象部材の外周端縁部及び内周端縁部が、全周にわたって、ダイの内周面に沿って突き出し用隙間の中に突き出されて、加工対象部材から形成された冷間鍛造部品の外周端縁部及び内周端縁部の全周にバリ又は余肉が形成されることが好ましい。
【００２８】
バリ又は余肉は、周端縁部の全周に連続して形成するように設計すると、製作コストの面で好ましいが、必要に応じて、周端縁部の全周に不連続にバリ又は余肉を形成するように、つまり、周端縁部の一部にバリ又は余肉が形成されないように、設計することもできる。
【００２９】
また、本発明は、サイジング加工をする態様のみに限定されるものではない。サイジング加工を省略して、最後の冷間鍛造のときに冷間鍛造部品の内外の外周端縁部の全周にバリ又は余肉を形成することも可能である。
【００３０】
また、サイジング加工は省略しないが、中間加工の最後の冷間鍛造加工とサイジング加工のとき、加工対象部材を１つのダイの中に入れたまま、パンチで複数回押圧することで、冷間鍛造部品の内外の外周端縁部の全周にバリ又は余肉を形成することもできる。
【００３１】
バリ又は余肉は、突き出し用隙間を適当な寸法に設定して、冷間鍛造部品の内外の両周端部に任意の種々の形状（厚みや高さ）で形成することができる。１つの冷間鍛造部品の複数の周端縁部の各々に互いに異なる種々のバリや余肉を形成することもできる。
【００３２】
サイジング加工をしない場合、突き出し用隙間を比較的広く設定して、冷間鍛造の最後の段階でのみ、前述のバリ又は余肉を形成することが好ましい。
【００３３】
バリや余肉の厚みは、寸法の大小にかかわらず、突き出し用隙間の寸法にほぼ依存するのが通例である。
【００３４】
突き出し用隙間が全体的に同じ寸法に設定されている場合、バリや余肉の厚みは、全て同一となるのが通例であるが、バリや余肉の高さ（長さともいえる）は、パンチ側の突き出し用隙間では高く突き出され、ノックアウト側の突き出し用隙間では低く突き出される傾向がある。なぜなら、パンチによって押圧された加工対象部材が変形して、軸方向に圧縮され、半径方向に増大するとき、加工対象部材（材料）の外周面がダイの内周面に押圧されて摩擦抵抗を受け、パンチ側の突き出し力は大きく作用するが、ノックアウト側の突き出し力は、摩擦抵抗で弱くなってしまって小さく作用するからである。加工対象部材の軸方向の長さが長くなれば、それだけ、この傾向は強くなる。
【００３５】
バリや余肉は、用途によっては、そのまま残しておいてもよい場合もあるが、適当な周知の手段（例えば、両端面切削又はディスク研削）によって除去するのが好ましい。そのようにバリや余肉を除去した跡（バリ又は余肉の除去跡）は、ファイバーフローを切断した形で残る。なぜなら、突き出し用隙間に突き出される際に、バリや余肉の内部に流動的なファイバーフローが生じるが、バリや余肉を除去したとき、そのファイバーフローが途中で切断されるからである。
【００３６】
本発明でいう「バリ又は余肉の除去跡」は、そのまま肉眼で見えるものに限定されず、表面がコーティングされたり処理されたりして、外側からは見えなくなっているが、依然として内部には存在するものも含む。
【００３７】
以下、図面を参照して、本発明の実施例を説明する。
【実施例１】
【００３８】
図１〜２は、本発明の実施例１による歯形付き冷間鍛造部品の製造方法の一例を概略的に示す。
【００３９】
図１に示されているように、ダイ１（金型）の内周面の中で、予め前工程で形成されたリング状の加工対象部材５を最後の仕上げのサイジング加工として冷間鍛造して、冷間鍛造部品を製造する。
【００４０】
この実施例においては、前の工程で冷間鍛造された冷間鍛造品を加工対象部材５として使用する。
【００４１】
第１押圧手段であるスリーブ状のパンチ３と、第２押圧手段であるスリーブ状のノックアウト４を使用して、スリーブ状のパンチ３の内周面の中とスリーブ状のノックアウト４の内周面の中にピン２が挿入され、ダイ１の内周面とパンチ３およびノックアウト４の外周面との間に、全周にわたって、突き出し用隙間Ｓ１、Ｓ２が設定され、かつ、ピン２の外周面とパンチ３およびノックアウト４の内周面との間に、全周にわたって、突き出し用隙間Ｓ３、Ｓ４が設定される。これらの突き出し用隙間Ｓ１、Ｓ２、Ｓ３、Ｓ４は同じ寸法を有する。
【００４２】
冷間鍛造の際に、冷間鍛造部品である加工対象部材５の上下両方の外周端縁部５ａ、５ｂ及び内周端縁部５ｃ、５ｄが、全周にわたって、ダイ１の内周面及びピン２の外周面に沿って突き出し用隙間Ｓ１〜Ｓ４の中に突き出されて、冷間鍛造部品５の外周端縁部５ａ、５ｂ及び内周端縁部５ｃ、５ｄの全周に、連続して、バリ又は余肉７ａ〜７ｄが形成される。
【００４３】
図１〜図２の実施例１においては、冷間鍛造によって仕上げのためにサイジング加工をする前は、つまり、前工程で形成された状態では、冷間鍛造部品である加工対象部材５の内外の周端縁部の全周にバリ又は余肉が形成されていない。ダイ１の中に加工対象部材５を入れて、サイジング加工をすることによって、初めて、冷間鍛造部品である加工対象部材５の外周端縁部５ａ、５ｂ及び内周端縁部５ｃ、５ｄが、全周にわたって、ダイの内周面及びピンの外周面に沿って突き出し用隙間の中に突き出されて、冷間鍛造部品５の外周端縁部５ａ、５ｂ及び内周端縁部５ｃ、５ｄの全周にバリ又は余肉７ａ〜７ｄが形成される。
【００４４】
図１によく示されているように、ダイ１、とくに外周面サイジング用のダイ１は、円筒状の内周面１ａの上端領域（図１にＧで示す領域）がガイド領域になっていて、それに続いて、幅Ｗと、好ましくは０．０５〜０．５０ｍｍの高さを有する膨隆部１ｂが、円周方向に形成されている。
【００４５】
ピン２、とくに内周面サイジング用のピン２にも、ダイ１と同様に、円筒状の外周面２ａの上端近くの領域に、幅Ｗと、好ましくは０．０５〜０．５０ｍｍの高さを有する膨隆部２ｂが、円周方向に形成されている。
【００４６】
幅Ｗは０．３〜３．０ｍｍとするのが好ましい。
【００４７】
図示されていないが、ダイ１とピン２との間に、スリーブ状のパンチ３が上方から昇降可能に配置されていて、しかも、スリーブ状のノックアウト４が下方から昇降可能に配置されている。
【００４８】
加工対象部材５は、前工程で加工されたブランク部材であり、そのブランク寸法（前工程での加工寸法）は、図示されていないが、外径がダイ１の膨隆部１ｂの内径よりも少し小さく、内径がピン２の膨隆部２ｂの外径よりも少し大きくなっている。
【００４９】
冷間鍛造されたブランク部材である加工対象部材５は、次のようにしてサイジング加工のために冷間鍛造が実行される。
【００５０】
まず、一方で、パンチ３を上方位置（図示せず）に配置し、他方で、ダイ１、ピン２及びノックアウト４を図１に示す所定の鍛造位置に配置する。しかるのち、ダイ１、ピン２及びノックアウト４によって画成されたほぼリング状の空間に、加工対象部材５を挿入する。加工対象部材５をダイ１とピン２の加工領域の入口から挿入して、すなわち、ダイ１の膨隆部１ｂとピン２の膨隆部２ｂを越えて加工対象部材５を通過させて、ブランク寸法（前工程の加工寸法）を有するリング状のブランク部材つまり加工対象部材５を加工領域の奥まで挿入する。その結果、加工対象部材５の下面がノックアウト４の上端面に到達する。この状態の加工対象部材５に対し、パンチ３を上方位置（図示せず）から下降させる。そして、パンチ３の下端面で加工対象部材５を押圧する。そのとき、加工対象部材５は、軸方向に圧縮され、それと同時に半径方向に押し出される。その結果、加工対象部材５の外周は、ダイ１の内周面１ａに接触して押圧され、かつ、加工対象部材５の内周は、ピン２の外周面２ａに接触して押圧される。さらに、パンチ３の押圧力により、加工対象部材５の内周面の上方縁及び下方縁と外周面の上方縁及び下方縁が、それぞれ、ピン２とパンチ３及びノックアウト４との突き出し用隙間Ｓ３〜Ｓ４の上下方向に突き出されるとともに、ダイ１とパンチ３及びノックアウト４との突き出し用隙間Ｓ１〜Ｓ２の上下方向に突き出される。
【００５１】
その結果、パンチ３の所定の押圧動作が完了したとき、冷間鍛造部品５は、図２に示すように、内周面と外周面の上下両方の縁にバリ７ａ〜７ｄが形成される。そのように形成されるバリ７ａ〜７ｄは、高さが０．１〜１．０ｍｍで、厚みが０．３〜０．８ｍｍであることが好ましい。
【００５２】
図１の実施例１においては、突き出し用隙間Ｓ１〜Ｓ４が全体的に同じ寸法に設定されている。この場合、バリ７ａ〜７ｄの厚みは、全て同一となるが、バリ７ａ〜７ｄの高さは、パンチ３側の突き出し用隙間Ｓ１、Ｓ３では高く突き出され、ノックアウト４側の突き出し用隙間Ｓ２、Ｓ４では低く突き出される。なぜなら、パンチ３によって押圧された加工対象部材５が変形するとき、加工対象部材５（材料）の内周面及び外周面が、それぞれピン２の外周面２ａ及びダイ３の内周面１ａによって摩擦抵抗を受けるため、パンチ３側の突き出し力は大きいが、ノックアウト４側の突き出し力は摩擦抵抗で弱くなってしまうからである。しかし、本実施例１では、ダイ１の膨隆部１ｂとピン２の膨隆部２ｂが存在するため、上方のバリ７ａ、７ｃは、形状が、ダイ１の膨隆部１ｂとピン２の膨隆部２ｂによって制限される。
【００５３】
前述のようなバリ７ａ〜７ｄの形成は、冷間鍛造部品の上下縁部のダレや欠肉を解消するのに役立つとともに、後述するように、閉塞鍛造加工の欠点（過大な加工圧の問題）を解消するのにも役立つ。
【００５４】
パンチ３の押圧動作の完了後、パンチ３を上昇させるとともに、ノックアウト４によって冷間鍛造部品５を上昇させる。その途中で、冷間鍛造部品５の外周面と内周面が、それぞれダイ１の膨隆部１ｂとピン２の膨隆部２ｂによって「しごき」作用をうけて精密な面に仕上げられる。
【００５５】
バリ７ａ〜７ｄを形成するように、ダイ１及びピン２と、パンチ３及びノックアウト４との間に所定の突き出し用隙間Ｓ１〜Ｓ４として、０．１〜１．０ｍｍ、好ましくは０．３〜０．８ｍｍの隙間を設けると、閉塞鍛造の「過大な瞬間的な荷重」の欠点を解消できる。そのため、加工荷重の変動幅が小さくなり、ダイ１の破損が起こりにくくなり、冷間鍛造部品（被加工品）の寸法のバラツキが少なくなり、安定して良好な部品が得られる。
【００５６】
前述のバリ７ａ〜７ｄは、後工程において適当な周知の手段によって除去する。
【００５７】
なお、図中、バリ形成のための突き出し用隙間Ｓ１〜Ｓ４と、冷間鍛造部品（被加工品）の内外の周面にしごき作用を与える膨隆部１ｂ、２ｂは、誇大して示してある。
【実施例２】
【００５８】
加工対象部材５の全てのバリは同じ厚みと高さにしてもよいし、種々の厚みと高さを組み合わせてもよい。
【００５９】
図３〜４の実施例２においては、突き出し用隙間Ｓ１〜Ｓ４の寸法が互いに相違している。
【００６０】
図３に示されているように、ダイ１の内周面の中で、予め前工程で形成されたリング状の加工対象部材５を最後の仕上げのサイジング加工として冷間鍛造して、冷間鍛造部品（歯車）を製造する。
【００６１】
この実施例２においても、前の工程で冷間鍛造された冷間鍛造品を加工対象部材５として使用する。
【００６２】
第１押圧手段であるスリーブ状のパンチ３と、第２押圧手段であるスリーブ状のノックアウト４を使用して、スリーブ状のパンチ３の内周面の中とスリーブ状のノックアウト４の内周面の中にピン２が挿入され、ダイ１の内周面とパンチ３およびノックアウト４の外周面との間に、全周にわたって、互いに寸法の相違する突き出し用隙間Ｓ１、Ｓ２が設定される。パンチ３側の隙間Ｓ１の寸法がノックアウト側の隙間Ｓ２の寸法よりも大きい。
【００６３】
ピン２の外周面とパンチ３およびノックアウト４の内周面との間に、全周にわたって、同じ寸法の突き出し用隙間Ｓ３、Ｓ４が設定される。
【００６４】
冷間鍛造の際に、冷間鍛造部品である加工対象部材５の上下両方の外周端縁部５ａ、５ｂ及び内周端縁部５ｃ、５ｄが、全周にわたって、ダイ１の内周面及びピン２の外周面に沿って突き出し用隙間Ｓ１〜Ｓ４の中に突き出されて、冷間鍛造部品５の外周端縁部５ａ、５ｂ及び内周端縁部５ｃ、５ｄの全周に、連続して、厚みと高さの相違するバリ又は余肉７ａ〜７ｄが形成される。
【００６５】
図３〜図４の実施例２においては、冷間鍛造によって仕上げのためにサイジング加工をする前は、つまり、前工程で形成された状態では、冷間鍛造部品である加工対象部材５の内外の周端縁部の全周にバリ又は余肉が形成されていない。ダイ１の中に加工対象部材５を入れて、サイジング加工をすることによって、初めて、冷間鍛造部品である加工対象部材５の外周端縁部５ａ、５ｂ及び内周端縁部５ｃ、５ｄが、全周にわたって、ダイの内周面及びピンの外周面に沿って突き出し用隙間の中に突き出されて、冷間鍛造部品５の外周端縁部５ａ、５ｂ及び内周端縁部５ｃ、５ｄの全周にバリ又は余肉７ａ〜７ｄが形成される。
【００６６】
図３によく示されているように、ダイ１は、円筒状の内周面１ａの上端領域（図３にＧで示す領域）がガイド領域になっていて、それに続いて、幅Ｗと、好ましくは０．０５〜０．５０ｍｍの高さを有する膨隆部１ｂが、円周方向に連続して形成されている。
【００６７】
ピン２も、ダイ１と同様に、円筒状の外周面２ａの上端近くの領域に、幅Ｗと、０．０５〜０．５０ｍｍの高さを有する膨隆部２ｂが、円周方向に連続して形成されている。
【００６８】
図示されていないが、ダイ１とピン２との間に、スリーブ状のパンチ３が上方から昇降可能に配置されていて、しかも、スリーブ状のノックアウト４が下方から昇降可能に配置されている。
【００６９】
加工対象部材５は、前工程で加工されたブランク部材であり、図示はされていないが、そのブランク寸法（前工程での加工寸法）は、外径がダイ１の膨隆部１ｂの内径よりも少し小さく、内径がピン２の膨隆部２ｂの外径よりも少し大きくなっている。
【００７０】
冷間鍛造されたブランク部材である加工対象部材５は、次のようにしてサイジング加工のために冷間鍛造が実行される。
【００７１】
まず、一方で、パンチ３を上方位置（図示せず）に配置し、他方で、ダイ１、ピン２及びノックアウト４を図３に示す所定の鍛造位置に配置する。しかるのち、ダイ１、ピン２及びノックアウト４によって画成されたほぼリング状の空間に、加工対象部材５を挿入する。加工対象部材５をダイ１とピン２の加工領域の入口から挿入して、すなわち、ダイ１の膨隆部１ｂとピン２の膨隆部２ｂを越えて加工対象部材５を通過させて、ブランク寸法（前工程の加工寸法）を有するリング状のブランク部材つまり加工対象部材５を加工領域の奥まで挿入する。その結果、加工対象部材５の下面がノックアウト４の上端面に到達する。この状態の加工対象部材５に対し、パンチ３を上方位置（図示せず）から下降させる。そして、パンチ３の下端面で加工対象部材５を押圧する。そのとき、加工対象部材５は、軸方向に圧縮され、それと同時に半径方向に押し出される。その結果、加工対象部材５の外周は、ダイ１の内周面１ａに接触して押圧され、かつ、加工対象部材５の内周は、ピン２の外周面２ａに接触して押圧される。さらに、パンチ３の押圧力により、加工対象部材５の内周面の上方縁及び下方縁と外周面の上方縁及び下方縁が、それぞれ、ピン２とパンチ３及びノックアウト４との突き出し用隙間Ｓ３〜Ｓ４の上下方向に突き出されるとともに、ダイ１とパンチ３及びノックアウト４との突き出し用隙間Ｓ１〜Ｓ２の上下方向に突き出される。
【００７２】
その結果、パンチ３の所定の押圧動作が完了したとき、冷間鍛造部品５は、図４に示すように、内周面と外周面の上下両方の縁にバリ７ａ〜７ｄが形成される。
【００７３】
図３の実施例２においては、突き出し用隙間Ｓ１〜Ｓ４が互いに相違する寸法に設定されており、バリ７ａ〜７ｄの厚みは、全て異なるが、バリ７ａ〜７ｄの高さは、ほぼ同じになるように設定されている。この場合、パンチ３側の突き出し用隙間Ｓ１、Ｓ３では強く突き出され、ノックアウト４側の突き出し用隙間Ｓ２、Ｓ４では弱く突き出される。それは、突き出し用隙間Ｓ１〜Ｓ４が図３に示すように互いに相違する寸法に設定されているからである。その結果、パンチ３によって押圧された加工対象部材５が変形するとき、加工対象部材５（材料）の内周面及び外周面が、それぞれピン２の外周面２ａ及びダイ３の内周面１ａによって摩擦抵抗を受け、パンチ３側の突き出し力は大きいが、ノックアウト４側の突き出し力は摩擦抵抗で弱くなってしまうが、パンチ３側では、隙間Ｓ１が大きいため、バリ７ａの高さは低く、ノックアウト４側では、隙間Ｓ２が小さいため、バリ７ｂの高さは高くなる。
【００７４】
本実施例２では、ピン２側の上方のバリ７ｃの高さは、ピン２の膨隆部２ｂによって制限されるが、ダイ１側の上方のバリ７ａは、ダイ１の膨隆部１ｂによって制限されない。
【００７５】
前述のようなバリ７ａ〜７ｄの形成は、冷間鍛造部品の上下縁部のダレや欠肉を解消するのに役立つとともに、閉塞鍛造加工の欠点（過大な加工圧の問題）を解消するのにも役立つ。
【００７６】
前述のバリ７ａ〜７ｄは、必要に応じて、後工程において適当な周知の手段によって除去する。
【００７７】
なお、図中、バリ形成のための突き出し用隙間Ｓ１〜Ｓ４と、冷間鍛造部品（被加工品）の内外の周面にしごき作用を与える膨隆部１ｂ、２ｂは、誇大して示してある。
【実施例３】
【００７８】
加工対象部材の種類によっては、ダイ１やピン２は、膨隆部を設けず、単純な円筒形状の面にしてもよい。
【００７９】
図５〜６はダイ１及びピン２に全く膨隆部を設けない実施例３を示している。
【００８０】
図５に示されているように、ダイ１の内周面の中で、予め前工程で形成されたリング状の加工対象部材５を最後の仕上げのサイジング加工として冷間鍛造して、冷間鍛造部品を製造する。
【００８１】
この実施例３においては、前の工程で冷間鍛造された冷間鍛造品を加工対象部材５として使用する。
【００８２】
第１押圧手段であるスリーブ状のパンチ３と、第２押圧手段であるスリーブ状のノックアウト４を使用して、スリーブ状のパンチ３の内周面の中とスリーブ状のノックアウト４の内周面の中にピン２が挿入され、ダイ１の内周面とパンチ３およびノックアウト４の外周面との間に、全周にわたって、突き出し用隙間Ｓ１、Ｓ２が設定され、かつ、ピン２の外周面とパンチ３およびノックアウト４の内周面との間に、全周にわたって、突き出し用隙間Ｓ３、Ｓ４が設定される。これらの突き出し用隙間Ｓ１、Ｓ２、Ｓ３、Ｓ４は全て同じ寸法になっている。
【００８３】
冷間鍛造の際に、冷間鍛造部品である加工対象部材５の上下両方の外周端縁部５ａ、５ｂ及び内周端縁部５ｃ、５ｄが、全周にわたって、ダイ１の内周面及びピン２の外周面に沿って突き出し用隙間Ｓ１〜Ｓ４の中に突き出されて、冷間鍛造部品５の外周端縁部５ａ、５ｂ及び内周端縁部５ｃ、５ｄの全周に、連続した形で、バリ又は余肉７ａ〜７ｄが形成される。
【００８４】
図５〜６の実施例３においては、冷間鍛造によって仕上げのためにサイジング加工をする前は、つまり、前工程で形成された状態では、冷間鍛造部品である加工対象部材５の内外の周端縁部の全周にバリ又は余肉が形成されていない。ダイ１の中に加工対象部材５を入れて、サイジング加工をすることによって、初めて、冷間鍛造部品である加工対象部材５の外周端縁部５ａ、５ｂ及び内周端縁部５ｃ、５ｄが、全周にわたって、ダイの内周面及びピンの外周面に沿って突き出し用隙間の中に突き出されて、冷間鍛造部品５の外周端縁部５ａ、５ｂ及び内周端縁部５ｃ、５ｄの全周にバリ又は余肉７ａ〜７ｄが形成される。
【００８５】
図示されていないが、ダイ１とピン２との間に、スリーブ状のパンチ３が上方から昇降可能に配置されていて、しかも、スリーブ状のノックアウト４が下方から昇降可能に配置されている。
【００８６】
加工対象部材５は、前工程で加工されたブランク部材である。
【００８７】
冷間鍛造されたブランク部材である加工対象部材５は、次のようにしてサイジング加工のために冷間鍛造が実行される。
【００８８】
まず、一方で、パンチ３を上方位置（図示せず）に配置し、他方で、ダイ１、ピン２及びノックアウト４を図５に示す所定の鍛造位置に配置する。しかるのち、ダイ１、ピン２及びノックアウト４によって画成されたリング状の空間に、加工対象部材５を挿入する。
【００８９】
加工対象部材５をダイ１とピン２の加工領域の入口から挿入して、ブランク寸法（前工程の加工寸法）を有するリング状のブランク部材つまり加工対象部材５を加工領域の奥まで挿入する。その結果、加工対象部材５の下面がノックアウト４の上端面に到達する。この状態の加工対象部材５に対し、パンチ３を上方位置（図示せず）から下降させる。そして、パンチ３の下端面で加工対象部材５を押圧する。そのとき、加工対象部材５は、軸方向に圧縮され、それと同時に半径方向に押し出される。その結果、加工対象部材５の外周は、ダイ１の内周面１ａに接触して押圧され、かつ、加工対象部材５の内周は、ピン２の外周面２ａに接触して押圧される。さらに、パンチ３の押圧力により、加工対象部材５の内周面の上方縁及び下方縁と外周面の上方縁及び下方縁が、それぞれ、ピン２とパンチ３及びノックアウト４との突き出し用隙間Ｓ３〜Ｓ４の上下方向に突き出されるとともに、ダイ１とパンチ３及びノックアウト４との突き出し用隙間Ｓ１〜Ｓ２の上下方向に突き出される。
【００９０】
その結果、パンチ３の所定の押圧動作が完了したとき、冷間鍛造部品５は、図６に示すように、内周面と外周面の上下両方の縁にバリ７ａ〜７ｄが形成される。
【００９１】
図５〜６の実施例３においては、突き出し用隙間Ｓ１〜Ｓ４が全体的に同じ寸法に設定されている。この場合、バリ７ａ〜７ｄの厚みは、全て同一となるが、バリ７ａ〜７ｄの高さは、パンチ３側の突き出し用隙間Ｓ１、Ｓ３では高く突き出され、ノックアウト４側の突き出し用隙間Ｓ２、Ｓ４では低く突き出される。なぜなら、パンチ３によって押圧された加工対象部材５が変形するとき、加工対象部材５（材料）の内周面及び外周面が、それぞれピン２の外周面２ａ及びダイ３の内周面１ａによって摩擦抵抗を受けるため、パンチ３側の突き出し力は大きいが、ノックアウト４側の突き出し力は摩擦抵抗で弱くなってしまうからである。
【００９２】
前述のようなバリ７ａ〜７ｄの形成は、冷間鍛造部品の上下縁部のダレや欠肉を解消するのに役立つとともに、閉塞鍛造加工の欠点（過大な加工圧の問題）を解消するのにも役立つ。
【００９３】
パンチ３の押圧動作の完了後、パンチ３を上昇させるとともに、ノックアウト４によって冷間鍛造部品５を上昇させる。
【００９４】
バリ７ａ〜７ｄを形成するように、ダイ１及びピン２と、パンチ３及びノックアウト４との間に所定の突き出し用隙間Ｓ１〜Ｓ４として、０．１〜１．０ｍｍ、好ましくは０．３〜０．８ｍｍの隙間を設けると、閉塞鍛造の「過大な瞬間的な荷重」の欠点を解消できる。そのため、加工荷重の変動幅が小さくなり、ダイ１の破損が起こりにくくなり、冷間鍛造部品（被加工品）の寸法のバラツキが少なくなり、安定して良好な部品が得られる。
【００９５】
前述のバリ７ａ〜７ｄは、後工程において適当な周知の手段によって除去する。
【００９６】
なお、図中、バリ形成のための突き出し用隙間Ｓ１〜Ｓ４は、誇大して示してある。
【実施例４】
【００９７】
図７〜８は、本発明の実施例４による冷間鍛造部品の製造方法の一例を概略的に示す。
【００９８】
図７に示されているように、ダイ１の内周面の中で、予め前工程で形成された中実の柱状又は棒状の加工対象部材５を最後の仕上げのサイジング加工として冷間鍛造して、冷間鍛造部品を製造する。
【００９９】
この実施例４においては、前の工程で冷間鍛造された冷間鍛造品を加工対象部材５として使用する。
【０１００】
第１押圧手段である中実の棒状のパンチ３と、第２押圧手段である中実の棒状のノックアウト４を使用して、ダイ１の内周面とパンチ３およびノックアウト４の外周面との間に、全周にわたって、突き出し用隙間Ｓ１、Ｓ２が設定される。
【０１０１】
冷間鍛造の際に、冷間鍛造部品である加工対象部材５の上下両方の外周端縁部５ａ、５ｂが、全周にわたって、ダイ１の内周面に沿って突き出し用隙間Ｓ１、Ｓ２の中に突き出されて、冷間鍛造部品５の外周端縁部５ａ、５ｂの全周にバリ又は余肉７ａ、７ｂが形成される。
【０１０２】
図７〜８の実施例４においては、冷間鍛造によって仕上げのためにサイジング加工をする前は、つまり、前工程で形成された状態では、冷間鍛造部品である加工対象部材５の外周端縁部の全周にバリ又は余肉が形成されていない。ダイ１の中に加工対象部材５を入れて、サイジング加工をすることによって、初めて、冷間鍛造部品である加工対象部材５の外周端縁部５ａ、５ｂが、全周にわたって、ダイの内周面に沿って突き出し用隙間Ｓ１、Ｓ２の中に突き出されて、冷間鍛造部品５の外周端縁部５ａ、５ｂの全周にバリ又は余肉７ａ、７ｂが形成される。
【０１０３】
図７によく示されているように、ダイ１は、円筒状の内周面１ａの上端領域（図１にＧで示す領域）がガイド領域になっていて、それに続いて、幅Ｗと、好ましくは０．０５〜０．５０ｍｍの高さを有する膨隆部１ｂが、円周方向に形成されている。
【０１０４】
図示されていないが、パンチ３が上方から昇降可能に配置されていて、しかも、ノックアウト４が下方から昇降可能に配置されている。
【０１０５】
加工対象部材５は、前工程で加工されたブランク部材であり、そのブランク寸法（前工程での加工寸法）は、外径がダイ１の膨隆部１ｂの内径よりも少し小さくなっている。
【０１０６】
冷間鍛造されたブランク部材である加工対象部材５は、次のようにしてサイジング加工のために冷間鍛造が実行される。
【０１０７】
まず、一方で、パンチ３を上方位置（図示せず）に配置し、他方で、ダイ１及びノックアウト４を図７に示す所定の鍛造位置に配置する。しかるのち、ダイ１及びノックアウト４によって画成されたほぼ円筒状の空間に、加工対象部材５を挿入する。加工対象部材５をダイ１の加工領域の入口から挿入して、ブランク部材つまり加工対象部材５を加工領域の奥まで挿入する。その結果、加工対象部材５の下面がノックアウト４の上端面に到達する。この状態の加工対象部材５に対し、パンチ３を上方位置（図示せず）から下降させる。そして、パンチ３の下端面で加工対象部材５を押圧する。そのとき、加工対象部材５は、軸方向に圧縮され、それと同時に半径方向に押し出される。その結果、加工対象部材５の外周は、ダイ１の内周面１ａに接触して押圧される。さらに、パンチ３の押圧力により、加工対象部材５の外周面の上方縁及び下方縁が、それぞれ、ダイ１とパンチ３及びノックアウト４との突き出し用隙間Ｓ１〜Ｓ２の上下方向に突き出される。
【０１０８】
その結果、パンチ３の所定の押圧動作が完了したとき、冷間鍛造部品５は、図８に示すように、外周面の上下両方の縁にバリ７ａ、７ｂが形成される。そのように形成されるバリ７ａ、７ｂは、高さが０．１〜１．０ｍｍで、厚みが０．３〜０．８ｍｍである。
【０１０９】
図７〜８の実施例４においては、突き出し用隙間Ｓ１〜Ｓ２が全体的に同じ寸法に設定されている。この場合、バリ７ａ、７ｂの厚みは、全て同一となるが、バリ７ａ、７ｂの高さは、パンチ３側の突き出し用隙間Ｓ１では高く突き出され、ノックアウト４側の突き出し用隙間Ｓ２では低く突き出される。なぜなら、パンチ３によって押圧された加工対象部材５が変形するとき、加工対象部材５（材料）の外周面が、ダイ３の内周面１ａによって摩擦抵抗を受けるため、パンチ３側の突き出し力は大きいが、ノックアウト４側の突き出し力は摩擦抵抗で弱くなってしまうからである。
【０１１０】
本実施例４では、ダイ１に膨隆部１ｂが存在するため、上方のバリ７ａは、形状が、ダイ１の膨隆部１ｂによって少し制限される。
【０１１１】
前述のようなバリ７ａ、７ｂの形成は、冷間鍛造部品の上下縁部のダレや欠肉を解消するのに役立つとともに、閉塞鍛造加工の欠点（過大な加工圧の問題）を解消するのにも役立つ。
【０１１２】
パンチ３の押圧動作の完了後、パンチ３を上昇させるとともに、ノックアウト４によって冷間鍛造部品５を上昇させる。その途中で、冷間鍛造部品５の外周面が、ダイ１の膨隆部１ｂによって「しごき」作用をうけて精密な面に仕上げられる。
【０１１３】
バリ７ａ、７ｂを形成するように、ダイ１と、パンチ３及びノックアウト４との間に所定の突き出し用隙間Ｓ１、Ｓ２として、０．１〜１．０ｍｍ、好ましくは０．３〜０．８ｍｍの隙間を設けると、閉塞鍛造の「過大な瞬間的な荷重」の欠点を解消できる。そのため、加工荷重の変動幅が小さくなり、ダイ１の破損が起こりにくくなり、冷間鍛造部品（被加工品）の寸法のバラツキが少なくなり、安定して良好な部品が得られる。
【０１１４】
前述のバリ７ａ、７ｂは、後工程において適当な周知の手段によって除去する。
【０１１５】
なお、図中、バリ形成のための突き出し用隙間Ｓ１、Ｓ２と、冷間鍛造部品（被加工品）の内外の周面にしごき作用を与える膨隆部１ｂは、誇大して示してある。
【実施例５】
【０１１６】
図９は、歯形の冷間鍛造部品を突き出し成形法によって製造する実施例５を示している。
【０１１７】
図９の実施例５においては、張り出し加工と突き出し加工を２つの工程に分けて実行し、そのあと、更にサイジング加工を仕上げ加工として実行している。
【０１１８】
まず、初期工程において、中実の円柱状の金属材料を所定のダイ（図示省略）に挿入して張り出し成形をする。これにより、大きな円弧形の歯先を有する初期歯形を得る。そのあと、中間工程において、初期工程で得られた初期歯形を初期工程で用いたダイと別のダイ（図示省略）に挿入して、特許第３９０６９９８号公報に記載されている突き出し成形を少なくとも１回実行する。これにより、別の大きな円弧状の歯先を有する歯形を得る。
【０１１９】
仕上げ工程において、中間工程で得られた歯形を、以下に説明するようにサイジング加工をして仕上げる。これにより、所望の歯形を得る。
【０１２０】
図９の実施例においては、加工対象部材２０が前の工程で冷間鍛造で加工された歯車（所望の完成歯形に近似した歯形を有する歯車）である。
【０１２１】
ダイ２１は軸心２６の方向に貫通した孔２１ａを有する。この孔２１ａの周面には、雌の歯形２７が成形されている。歯形２７は正規の平歯形である。符号２３は、その平歯形のピッチ円を示す。符号２４は歯形２７の歯先円を示す。符号２５は歯形２７の歯元円を示す。
【０１２２】
加工対象部材２０の外径又は直径が歯先円２４の直径よりも少し大きい。例えば、加工対象部材２０の直径が３５ｍｍ程度のとき、歯先円２４の直径はそれより０．０２〜０．２ｍｍ小さくなっている。
【０１２３】
加工対象部材２０の上方に、第１押圧手段としてパンチ２８が配置される。このパンチ２８は、矢印Ｘ方向に加工対象部材２０を押圧するものである。パンチ２８は、加工対象部材２０に接する先端部２８ａを有する。先端部２８ａの外周には、雄の歯形が形成されており、その歯形は、形状がダイ２１の雌の歯形２７に対応している。
【０１２４】
加工対象部材２０の下方には、第２押圧手段としてノックアウト２９が設けられている。ノックアウト２９は、加工対象部材２０の下端面を支持する。ノックアウト２９は、支持手段（図示せず）により動かないようになっている。ノックアウト２９の周囲には、雄の歯形２９ａが成形されている。ノックアウト２９の雄の歯形２９ａは、形状がダイ２１の雌の歯形２７に対応している。
【０１２５】
前述のダイ２、パンチ２８、ノックアウト２９を使用して、歯車を製造する手順を詳細に説明する。
【０１２６】
まず、加工対象部材２０の直下に、ノックアウト２９を所定位置に設置する。そのあと、所望の完成歯形に近い歯形を有するブランク部材（冷間鍛造部品）である加工対象部材２０をダイ２１内に挿入する。
【０１２７】
ダイ２１内に挿入した加工対象部材２０を、パンチ２８で押圧する。
【０１２８】
パンチ２８がダイ２１の最奥位置すなわちノックアウト２９に接触する位置に到着するまでは、加工対象部材２０は、特許第３９０６９９８号公報に記載されている「突き出し」加工と同じやり方で突き出し成形をする。
【０１２９】
すなわち、加工対象部材２０をダイ２１の入口から中に入れてダイ２１の軸方向にダイ２１の最奥位置まで移動させる間に、パンチ２８が加工対象部材２０の一方の端面のみをダイ２１の軸方向に押圧する。そのとき、加工対象部材２０の歯形の歯底全体を含めてピッチ円を越えるところまでダイ２１の歯形に接触させて加工対象部材２０の歯形の歯底をダイ２１の歯形によって歯形の半径方向の内向きに圧縮する。それと同時に、加工対象部材２０の歯先を歯形の半径方向の外向きに突き出す。その突き出しのときに、加工対象部材２０の歯形の歯先の頂部がダイ２１の歯形に接触しない状態を維持する。さらに、加工対象部材２０がダイ２１の最奥位置まで移動したとき、そのダイ２１の最奥位置で、加工対象部材２０の両方の端面をダイ２１の軸方向にパンチ２８によってノックアウト２９の方向に押圧して、加工対象部材２０の歯先を歯形の半径方向にさらに突き出す。
【０１３０】
このとき、加工対象部材２０の歯形の歯先の頂部がダイの歯形に接触したあと、さらに、加工対象部材２０の両端面への押圧を続けて、加工対象部材２０（冷間鍛造部品）の上下の外周端縁部にバリ又は余肉を形成する。
【０１３１】
この点を詳細に述べると、予め、ダイ２８の内周面とパンチ２８およびノックアウト２９の外周面との間に、全周にわたって、図７に示されたような突き出し用隙間Ｓ１、Ｓ２が設定されており、冷間鍛造の際に、加工対象部材２０（冷間鍛造部品）の上下の外周端縁部が、全周にわたって、ダイ２１の内周面に沿って突き出し用隙間Ｓ１、Ｓ２の中に突き出される。その結果、冷間鍛造部品２０の両端の外周端縁部の全周にバリ又は余肉が形成される。
【０１３２】
前述の「突き出し」成形のあと、そのままパンチ２８を作動させて、連続する形で、バリや余肉を成形してもよいし、いったんパンチ２８を停止したあと、再びパンチ２８を作動させて、バリや余肉を成形してもよい。
【０１３３】
念のために、この実施例５にとって重要な特徴である、ダイ２１の最奥位置に到達するまでの「突き出し」加工（バリや余肉を形成する前の加工）について更に詳細に説明する。
【０１３４】
「突き出し」加工と、従来の「絞り」加工および「張り出し」加工は、冷間鍛造による形状の変化と加工圧のかかり方が、基本的に相違している。
【０１３５】
絞り加工は、加工対象部材の横断面を全体的に絞る鍛造加工（つまり加工対象部材の横断面を全体的に減少させる鍛造加工）であるので、その分、軸方向の寸法（長さ）が増加する。
【０１３６】
これとは逆に、張り出し加工は、加工対象部材の横断面を全体的に張り出す加工である。
【０１３７】
また、絞り加工では、全周にわたって、加工対象部材の横断面の全体を減少させるので、ダイの入り口部分に加工圧が集中する。
【０１３８】
これとは逆に、張り出し加工では、加工対象部材の歯形が全体的にダイの歯形よりも小さいため、加工対象部材は、ダイの入口から奥までダイの中にスムーズに入る。加工圧が集中するのは、ダイの最も奥の位置である。そのダイの最奥位置で、加工対象部材の両端面が互いにパンチ等で軸方向に押圧された瞬間に、加工圧は急激に増大する。
【０１３９】
従来の「張り出し」加工の場合、加工の際に、冷間鍛造部品の歯形の頂部（歯先）は、ダイの歯形に密に接触する。もし仮に張り出し加工のときに冷間鍛造部品の歯形の頂部（歯先）をダイの歯形に密に接触させないとすると、周知のとおり、冷間鍛造部品の歯先（頂部）に欠肉が生じる。このような冷間鍛造部品は不良品である。
【０１４０】
この実施例５においては、好ましくは、最後に仕上げのために、冷間鍛造でサイジング加工をし、そのとき、バリや余肉を形成する。そうすれば、欠肉が生じないだけでなく、仕上げが良好となる。
【０１４１】
サイジング加工のときにバリや余肉を形成するのは、主として精度を良くするために必要に応じて追加的に実施するものといえる。
【０１４２】
本実施例５においては、まず、突き出し加工をして、すなわち、加工対象部材２０（ブランク部材）をダイ２１の入口から中に入れて軸方向に最奥位置まで移動させていく間に、加工対象部材２０の一方の端面のみをパンチ２８によって押圧して、加工対象部材２０の歯底全体を半径の内向き方向に圧縮すると同時に、加工対象部材２０の歯先を半径の外向き方向に突き出し、さらに、加工対象部材２０がダイ２１の最奥位置まで移動したとき、そのダイ２１の最奥位置で、加工対象部材２０の両方の端面をダイ２１の軸方向に押圧して、加工対象部材２０の歯先を歯形の半径方向にさらに突き出す。
【０１４３】
この突き出し加工のとき、加工対象部材２０をダイ２１の入口から中に入れて軸方向に最奥位置まで移動させていく間に、つねに加工対象部材２０の歯底全体を含めてピッチ円を越えるところまでダイの歯形が接触して、加工対象部材の歯底を半径の内向き方向に圧縮する。そのとき、加工対象部材２０の歯先とダイ２１の歯形との間には、空間が存在する。
【０１４４】
加工の最後の段階において、加工対象部材２０がダイ２１の最奥位置に到来したとき、加工対象部材２０は、パンチ２８とノックアウト２９とによって挟む形でパンチ２８側の端面がノックアウト２９側の端面に押圧されて、加工対象部材２０の歯先は、半径方向（外向き）に更に突き出される。
【０１４５】
この実施例５においては、ダイ２１の最奥位置で加工が完了する瞬間には、加工対象部材（冷間鍛造部品）の歯先とダイの歯形との間に空間が存在しないが、突き出し用隙間（図７のＳ１、Ｓ２に相当する隙間）が存在する。
【０１４６】
それゆえ、ダイ２１の途中の突き出し成形のときは、当然のこととして、ダイ２１の最奥位置で加工が完了する瞬間においても、一種の「突き出し」加工をしているので、閉塞鍛造のように加工圧が急激に増大することはない。
【０１４７】
ダイ２１の入口から奥まで同一横断面形状の歯形を有する場合、ダイ２１の最奥位置での加工圧は、大きくはなるが、従来のように閉塞状態でダイの最奥位置のみで押圧する「張り出し加工」の加工圧に比べれば、格段に小さくできる。その結果、「張り出し加工」に比較して、ダイの寿命を長くすることができるばかりでなく、鍛造歯形の品質を高くすることができる。
【０１４８】
さらに、ダイ２１の入口から最奥位置まで実行する「突き出し」加工は、加工圧がダイ２１の入口のみに片寄って集中しないため、ダイ２１の歯形の入口付近の形状を絞り加工用のダイのように特別なものにする必要がない。例えば、図９に示すように、ダイ２１の入口位置から最奥位置まで同一横断面の歯形形状とし、ダイ２１の入口に面取りをしただけの単純構造のダイによって、所望の突き出し加工を実施することができる。
【実施例６】
【０１４９】
図１０〜１４は、前述の実施例５と同様に「突き出し」加工法を利用した実施例６を示す。
【０１５０】
図１０〜１４を参照して、突き出し加工のあと、更にサイジング（仕上げ加工）を行う際の各工程を説明する。
【０１５１】
初期工程において、加工対象部材を所定のダイ（図示せず）の歯形の内側に挿入して張り出し成形をする。これにより、図１０に示す大きな円弧形状の歯先を有する初期歯形１２１を形成する。そのとき、符号１２０ｂで示す三ケ月形の空間が加工品の初期歯形１２１の歯先とダイの歯形１２０ａの歯先との間に残っている。
【０１５２】
図１１に示すように、中間工程において、初期工程で得られた初期歯形１２１を、初期工程で用いたダイとは別のダイ１２０ｃに挿入して、実施例５において述べた突き出し成形（特許第３９０６９９８号公報に記載されている突き出し成形）をする。これにより、図１１に示す歯形１２２を形成する。符号１２０ｄはサイジング代を示す。
【０１５３】
なお、加圧加減によっては、歯形１２２はダイ１２０ｃの輪郭全面に当接しない場合もある。
【０１５４】
仕上げ工程において、中間工程で得られた歯形１２２を、冷間鍛造でサイジング加工する。これにより、図１２に示す所望の完成歯形１２３を得る。
【０１５５】
このように冷間鍛造でサイジング加工をするときに、図１４に示す冷間鍛造部品１３０の外周端縁部の全周に、バリ（図７のバリ７ａ、７ｂに相当する）が、図７〜８の実施例と同様の方法で形成される。すなわち、予め、ダイの内周面とパンチおよびノックアウトの外周面との間に、全周にわたって、図７〜８に示されているような突き出し用隙間（図７の隙間Ｓ１、Ｓ２に相当する）が設定されて、冷間鍛造の際に、加工対象部材の外周端縁部が、全周にわたって、ダイの内周面に沿って突き出し用隙間（Ｓ１、Ｓ２）の中に突き出されて、その加工対象部材から形成された冷間鍛造部品１３０の外周端縁部の全周にバリ又は余肉（７ａ、７ｂ）が形成される。
【０１５６】
図１３は、図１０〜１２の図示内容を合わせた形で、かつ歯形内部のファイバーフローを模式的に示す。
【０１５７】
符号１２５は、ファーバーフローを概念的に示す。得られた歯形１２３は、ファイバーフロー１２５が良好となり、そのため、亀裂が生じにくくなっている。
【実施例７】
【０１５８】
図１４は、本発明の更に別の実施例７を示す。
【０１５９】
この実施例７は、加工対象部材に対する張り出し加工と突き出し加工を２つの工程に分け、更にサイジング（仕上げ加工）工程と組み合わせて行う例である。
【０１６０】
図中、符号１３０は歯車を示す。符号１３４はピッチ円を示す。
【０１６１】
以下、各工程を説明する。
【０１６２】
初期工程において、円筒状の加工対象部材を所定のダイ（図示せず）に挿入して張り出しを成形する。これにより、大きな円弧形の歯先を有する初期歯形１３１を得る。
【０１６３】
中間工程において、前述の実施例５〜６と同様に、初期工程で得られた初期歯形１３１を、初期工程で用いたダイとは別のダイ（図示せず）に挿入して「突き出し」成形をする。これにより、別の大きな円弧形の歯先を有する歯形１３２を得る。
【０１６４】
仕上げ工程において、中間工程で得られた歯形１３２を、冷間鍛造でサイジング加工する。これにより、歯形１３３を得る。符号１３０ｄはサイジング代を示す。
【０１６５】
なお、符号１３１ａ、１３３ａは、加工品（冷間鍛造部品）の歯の形状を示す。そのとき、符号１３５ａ、１３５ｂで示す空間がダイの内側に残っている。
【０１６６】
この実施例７においては、サイジング加工用の冷間鍛造をする際に、ダイの入口から最奥位置に到来する間に、加工対象部材１３０の頂部１３０ａが、サイジング用のダイに接触する。そのため、ダイは、加工対象部材１３０の頂部１３０ａをサイジング代１３０ｄの分だけ圧縮する。
【０１６７】
そのあと、冷間鍛造部品（加工対象部材）１３０の外周端縁部の全周に、バリ又は余肉が、図７〜８の実施例と同様の方法で形成される。
【０１６８】
すなわち、予め、ダイの内周面とパンチおよびノックアウトの外周面との間に、全周にわたって、図７〜８に示されているような突き出し用隙間Ｓ１、Ｓ２が設定されて、冷間鍛造の際に、冷間鍛造部品である加工対象部材１３０の外周端縁部が、全周にわたって、ダイの内周面に沿って突き出し用隙間（Ｓ１、Ｓ２）の中に突き出されて、加工対象部材１３０から形成された冷間鍛造部品（１３０）の外周端縁部の全周にバリ又は余肉（７ａ、７ｂ）が形成される。
【０１６９】
なお、本発明は前述の実施例に限定されない。たとえば、ダイの内周面は単純な円筒形のものに限定されない。また、加工対象部材も、単純な円筒形のものに限定されない。本発明は、もっと複雑な形状を有する形態（例えば、フランジを有する部材で、そのフランジの部分のみを加工対象とするような形態）を含むものである。
【符号の説明】
【０１７０】
１  ダイ（金型）
１ａ  内周面
１ｂ  膨隆部
２  ピン
２ａ  外周面
２ｂ  膨隆部
３  パンチ
４  ノックアウト
５  冷間鍛造部品
５ａ、５ｂ  外周端縁部
５ｃ、５ｄ  内周端縁部
５ｃ、５ｄ  内周端縁部
７ａ〜７ｄ  バリ又は余肉
２０  加工対象部材
２１  ダイ
２１ａ  孔
２６  軸心
２７  歯形
２８  パンチ
２８ａ  先端部
２９  ノックアウト
２９ａ  歯形
１２１  歯形
１２０ａ  歯形
１２０ｃ  ダイ
１２１  歯形
１２２  歯形
１２３  完成歯形
１３０  加工対象部材
１３０ａ  頂部
１３１  歯形
１３２  歯形
１３３  歯形
Ｓ１、Ｓ２  突き出し用隙間
Ｓ３、Ｓ４  突き出し用隙間
Ｗ  幅
【図１】
2012011467.tif 000003
【図２】
2012011467.tif 000004
【図３】
2012011467.tif 000005
【図４】
2012011467.tif 000006
【図５】
2012011467.tif 000007
【図６】
2012011467.tif 000008
【図７】
2012011467.tif 000009
【図８】
2012011467.tif 000010
【図９】
2012011467.tif 000011
【図１０】
2012011467.tif 000012
【図１１】
2012011467.tif 000013
【図１２】
2012011467.tif 000014
【図１３】
2012011467.tif 000015
【図１４】
2012011467.tif 000016